【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
ガラス基材によって支持された第１のコーティング及び第２のコーティングを含むコーティングされた物品であって、
前記ガラス基材の第１の面上に設けられた前記第１のコーティングと、
前記ガラス基材が少なくとも前記第１のコーティングと前記第２のコーティングとの間に位置するように、前記ガラス基材の第２の面上に設けられた前記第２のコーティングと、を備え、
前記コーティングされた物品の観察者の視点から、前記ガラス基材上の前記第１のコーティングが正のａ＊反射色を有し、前記ガラス基材上の前記第２のコーティングが負のａ＊反射色を有する、コーティングされた物品。
【請求項２】
前記コーティングされた物品の観察者の視点から、前記ガラス基材上の前記第１のコーティングが負のｂ＊反射色を有し、前記ガラス基材上の前記第２のコーティングが正のｂ＊反射色を有する、請求項１に記載のコーティングされた物品。
【請求項３】
前記第１のコーティング及び前記第２のコーティングが反射防止（ＡＲ）コーティングである、請求項１又は２に記載のコーティングされた物品。
【請求項４】
前記ガラス基材上の前記第１のコーティングが１５％以下の可視光反射率を有し、かつ、前記ガラス基材上の前記第２のコーティングが、１５％以下の可視光反射率を有する、請求項１〜３のいずれか一項に記載のコーティングされた物品。
【請求項５】
前記第１のコーティングも前記第２のコーティングも銀系の赤外線（ＩＲ）反射層を含まない、請求項１〜４のいずれか一項に記載のコーティングされた物品。
【請求項６】
前記コーティングされた物品が、少なくとも７０％の可視光透過率を有する、請求項１〜５のいずれか一項に記載のコーティングされた物品。
【請求項７】
前記第１のコーティングの全ての層が、透明誘電体層である、請求項１〜６のいずれか一項に記載のコーティングされた物品。
【請求項８】
前記第２のコーティングの全ての層が、透明誘電体層である、請求項１〜７のいずれか一項に記載のコーティングされた物品。
【請求項９】
前記コーティングされた物品が熱処理されている、請求項１〜８のいずれか一項に記載のコーティングされた物品。
【請求項１０】
前記コーティングされた物品は、熱焼戻しされている、請求項９に記載のコーティン
グされた物品。
【請求項１１】
少なくとも５８０℃の温度で熱処理すると、前記熱処理により、前記ガラス基材上の前記第１のコーティングが、前記観察者の視点から正方向に、反射ａ＊色値をシフトするように構成され、
前記ガラス基材上の前記第２のコーティングは、前記熱処理により、前記観察者の視点から負方向に反射ａ＊色値をシフトするように構成されている、請求項１〜１０のいずれか一項に記載のコーティングされた物品。
【請求項１２】
少なくとも５８０℃の温度で熱処理すると、前記熱処理により、前記ガラス基材上の前記第１のコーティングが、前記観察者の視点から負方向に、反射ｂ＊色値をシフトするように構成され、
前記ガラス基材上の前記第２のコーティングは、前記熱処理により、前記観察者の視点から正方向に反射ｂ＊色値をシフトするように構成されている、請求項１〜１１のいずれか一項に記載のコーティングされた物品。
【請求項１３】
前記第１のコーティングが、前記ガラス基材の、前記観察者が前記コーティングされた物品を見ると意図されたのと同じ側に設けられる、請求項１〜１２のいずれか一項に記載のコーティングされた物品。
【請求項１４】
前記ガラス基材上の前記第１のコーティング及び前記第２のコーティングを含む前記コーティングされた物品が、少なくとも７０％の可視光透過率、−５〜＋５の反射ａ＊値、及び−６〜＋６の反射ｂ＊値を有する、請求項１〜１３のいずれか一項に記載のコーティングされた物品。
【請求項１５】
前記第１のコーティングが、前記ガラス基材に近い方から遠い方に向かう順序で、
少なくとも２．１５の屈折率（ｎ）を有する第１の高屈折率透明誘電体層と、
１．８以下の屈折率を有する第１の低屈折率透明誘電体層と、
少なくとも２．１５の屈折率（ｎ）を有する第２の高屈折率透明誘電体層と、
１．８以下の屈折率を有する第２の低屈折率透明誘電体層と、を備え、
前記第２のコーティングが、前記ガラス基材に近い方から遠い方に向かう順序で、
少なくとも２．１５の屈折率（ｎ）を有する第１の高屈折率透明誘電体層と、
１．８以下の屈折率を有する第１の低屈折率透明誘電体層と、
少なくとも２．１５の屈折率（ｎ）を有する第２の高屈折率透明誘電体層と、
１．８以下の屈折率を有する第２の低屈折率透明誘電体層と、を備える、請求項１〜１４のいずれか一項に記載のコーティングされた物品。
【請求項１６】
前記第１のコーティング及び前記第２のコーティングの前記低屈折率層が全て、酸化シリコンを含む、請求項１５に記載のコーティングされた物品。
【請求項１７】
前記第１のコーティング及び前記第２のコーティングの前記高屈折率層が全て、チタニウムの酸化物及び／又はニオビウムの酸化物を含む、請求項１５又は１６に記載のコーティングされた物品。
【請求項１８】
前記第１のコーティングの前記第２の低屈折率層が、前記第２のコーティングの前記第
２の低屈折率層よりも、少なくとも７５Åだけ厚くなっている、請求項１５〜１７のいずれか一項に記載のコーティングされた物品。
【請求項１９】
前記第１のコーティング及び／又は前記第２のコーティングが、前記第２の高屈折率層と前記第２の低屈折率層との間に位置する、１．７０〜２．１０の屈折率（ｎ）を有する中屈折率透明誘電体層を更に含む、請求項１５〜１８のいずれか一項に記載のコーティングされた物品。
【請求項２０】
前記中屈折率層が、ニオビウム（Ｎｂ）及びシリコン（Ｓｉ）の酸化物を含む、請求項１９に記載のコーティングされた物品。
【請求項２１】
前記第１のコーティング及び／又は前記第２のコーティングが、前記第２の低屈折率層の上方に位置する、１．７０〜２．１０の屈折率（ｎ）を有する、中屈折率透明誘電体層を更に含む、請求項１５〜１８のいずれか一項に記載のコーティングされた物品。
【請求項２２】
前記中屈折率層がジルコニウム（Ｚｒ）及びシリコン（Ｓｉ）の酸化物を含む、請求項２１に記載のコーティングされた物品。
【請求項２３】
前記第１のコーティングが、前記ガラス基材に近い方から遠い方に向かう順序で、
チタニウム（Ｔｉ）及び／又はニオビウム（Ｎｂ）の酸化物を含む第１の透明誘電体層と、
酸化シリコンを含む第１の透明誘電体層と、
チタニウム（Ｔｉ）及び／又はニオビウム（Ｎｂ）の酸化物を含む第２の透明誘電体層と、
酸化シリコンを含む第２の透明誘電体層と、を含み、
前記第２のコーティングが、前記ガラス基材に近い方から遠い方に向かう順序で、
チタニウム（Ｔｉ）及び／又はニオビウム（Ｎｂ）の酸化物を含む第１の透明誘電体層と、
酸化シリコンを含む第１の透明誘電体層と、
チタニウム（Ｔｉ）及び／又はニオビウム（Ｎｂ）の酸化物を含む第２の透明誘電体層と、
酸化シリコンを含む第２の透明誘電体層と、を含む、請求項１〜１４のいずれか一項に記載のコーティングされた物品。
【請求項２４】
前記第１のコーティングの、酸化シリコンを含む前記第２の透明誘電体層が、前記第２のコーティングの、酸化シリコンを含む前記第２の透明誘電体層よりも、少なくとも７５Åだけ厚くなっている、請求項２３に記載のコーティングされた物品。
【請求項２５】
前記第１のコーティング及び／又は前記第２のコーティングが、チタニウム（Ｔｉ）及び／又はニオビウム（Ｎｂ）の酸化物を含む前記第２の透明誘電体層と、酸化シリコンを含む前記第２の透明誘電体層との間に、ニオビウム（Ｎｂ）及びシリコン（Ｓｉ）の酸化物を含む層を更に含む、請求項２３〜２４のいずれか一項に記載のコーティングされた物品。
【請求項２６】
前記第１のコーティング及び／又は前記第２のコーティングが、酸化シリコンを含む前記第２の透明誘電体層の上方に位置する、ジルコニウム（Ｚｒ）及びシリコン（Ｓｉ）の酸化物を含む層を更に含む、請求項２３〜２５のいずれか一項に記載のコーティングされた物品。
【請求項２７】
ガラス基材によって支持された第１のコーティング及び第２のコーティングを含むコーティングされた物品であって、
前記ガラス基材の第１の面上に設けられた前記第１のコーティングであって、異なる屈折率を有する複数の誘電体層を含む、前記第１のコーティングと、
前記ガラス基材が少なくとも前記第１のコーティングと前記第２のコーティングとの間に位置するように、前記ガラス基材の第２の面上に設けられた前記第２のコーティングであって、異なる屈折率を有する複数の誘電体層を含む、前記第２のコーティングと、を含み、
少なくとも５８０℃の温度で熱処理されると、前記ガラス基材上の前記第１のコーティングが、前記熱処理により、前記観察者の視点から正方向に、反射ａ＊色値をシフトするように構成され、前記熱処理されると、前記ガラス基材上の前記第２のコーティングは、前記熱処理により、前記観察者の視点から負方向に、反射ａ＊色値をシフトするように構成されている、コーティングされた物品。
【請求項２８】
前記第１のコーティング及び前記第２のコーティングが反射防止（ＡＲ）コーティングである、請求項２７に記載のコーティングされた物品。
【請求項２９】
前記ガラス基材上の前記第１のコーティングが、５％以下の可視光反射率を有し、
前記ガラス基材上の前記第２のコーティングが、５％以下の可視光反射率を有する、請求項２７又は２８に記載のコーティングされた物品。
【請求項３０】
前記コーティングされた物品が、少なくとも７０％の可視光透過率を有する、請求項２７〜２９のいずれか一項に記載のコーティングされた物品。
【請求項３１】
前記第１のコーティング及び前記第２のコーティングの全ての層が、透明誘電体層である、請求項２７〜３０のいずれか一項に記載のコーティングされた物品。
【請求項３２】
前記第１のコーティングが、前記ガラス基材に近い方から遠い方に向かう順序で、
チタニウム（Ｔｉ）及び／又はニオビウム（Ｎｂ）の酸化物を含む第１の透明誘電体層と、
酸化シリコンを含む第１の透明誘電体層と、
チタニウム（Ｔｉ）及び／又はニオビウム（Ｎｂ）の酸化物を含む第２の透明誘電体層と、
酸化シリコンを含む第２の透明誘電体層と、を含み、
前記第２のコーティングが、前記ガラス基材に近い方から遠い方に向かう順序で、
チタニウム（Ｔｉ）及び／又はニオビウム（Ｎｂ）の酸化物を含む第１の透明誘電体層と、
酸化シリコンを含む第１の透明誘電体層と、
チタニウム（Ｔｉ）及び／又はニオビウム（Ｎｂ）の酸化物を含む第２の透明誘電体層と、
酸化シリコンを含む第２の透明誘電体層と、を含む、請求項２７〜３１のいずれか一項に記載のコーティングされた物品。
【請求項３３】
前記第１のコーティングの、酸化シリコンを含む前記第２の透明誘電体層が、前記第２のコーティングの、酸化シリコンを含む前記第２の透明誘電体層よりも、少なくとも７５Åだけ厚くなっている、請求項３２に記載のコーティングされた物品。
【請求項３４】
前記第１のコーティング及び／又は前記第２のコーティングが、チタニウム（Ｔｉ）及び／又はニオビウム（Ｎｂ）の酸化物を含む前記第２の透明誘電体層と、酸化シリコンを含む前記第２の透明誘電体層との間に、ニオビウム（Ｎｂ）及びシリコン（Ｓｉ）の酸化物を含む層を更に含む、請求項３２〜３３のいずれか一項に記載のコーティングされた物品。
【請求項３５】
コーティングされた透明なガラス製品を製造する方法であって、
ガラス基材の第１の面上に設けられた第１のコーティングと、前記ガラス基材の第２の面上に設けられた第２のコーティングとを含むことにより、前記ガラス基材が少なくとも前記第１のコーティングと前記第２のコーティングとの間に位置する、コーティングされた物品を有することと、
少なくとも５８０℃の温度で前記コーティングされた物品を熱処理し、前記熱処理が、（ｉ）前記ガラス基材上の前記第１のコーティングを、前記熱処理により、意図された観察者の視点から正方向に、反射ａ＊色値シフトさせ、かつ（ｉｉ）前記ガラス基材上の前記第２のコーティングを、前記熱処理により、前記意図された観察者の視点から負方向に、反射ａ＊色値シフトさせることと、を含む方法。
【請求項３６】
前記熱処理が、（ｉ）前記ガラス基材上の前記第１のコーティングを、前記熱処理により、意図された観察者の視点から正方向に、少なくとも１．０だけ反射ａ＊色値シフトさせ、（ｉｉ）前記ガラス基材上の前記第２のコーティングを、熱処理により、前記意図された観察者の視点から負方向に、少なくとも１．０だけ反射ａ＊色値シフトさせる、請求項３５に記載の方法。
【請求項３７】
前記第１のコーティング及び前記第２のコーティングが、反射防止（ＡＲ）コーティングである、請求項３５〜３６のいずれか一項に記載の方法。
【請求項３８】
前記ガラス基材上の前記第１のコーティングが、５％以下の可視光反射率を有し、前記ガラス基材上の前記第２のコーティングが、５％以下の可視光反射率を有する、請求項３５〜３７のいずれか一項に記載の方法。
【請求項３９】
前記第１のコーティング及び前記第２のコーティングの全ての層が、透明誘電体層である、請求項３５〜３８のいずれか一項に記載の方法。
【請求項４０】
前記第１のコーティングが、前記ガラス基材に近い方から遠い方に向かう順序で、
チタニウム（Ｔｉ）及び／又はニオビウム（Ｎｂ）の酸化物を含む第１の透明誘電体層と、
酸化シリコンを含む第１の透明誘電体層と、
チタニウム（Ｔｉ）及び／又はニオビウム（Ｎｂ）の酸化物を含む第２の透明誘電体層と、
酸化シリコンを含む第２の透明誘電体層と、を含み、
前記第２のコーティングが、前記ガラス基材に近い方から遠い方に向かう順序で、
チタニウム（Ｔｉ）及び／又はニオビウム（Ｎｂ）の酸化物を含む第１の透明誘電体層と、
酸化シリコンを含む第１の透明誘電体層と、
チタニウム（Ｔｉ）及び／又はニオビウム（Ｎｂ）の酸化物を含む第２の透明誘電体層と、
酸化シリコンを含む第２の透明誘電体層と、を含む、請求項３５〜３９のいずれか一項に記載の方法。
【請求項４１】
前記第１のコーティングの、酸化シリコンを含む前記第２の透明誘電体層が、前記第２のコーティングの、酸化シリコンを含む前記第２の透明誘電体層よりも、少なくとも７５Åだけ厚くなっている、請求項４０に記載の方法。
【請求項４２】
前記熱処理が熱焼戻しを含む、請求項３５〜４１のいずれか一項に記載の方法。
【請求項４３】
熱処理後の前記ガラス基材上の前記コーティングを含む、前記コーティングされた透明なガラス製品が、少なくとも９０％の可視光透過率を有する、請求項３５〜４２のいずれか一項に記載の方法。